(57)【特許請求の範囲】
【請求項１】
硬化性を有するスラリー組成物を、移動しているベルトコンベヤ上に流し込んだ後に硬化させる連続流し込み成形によるセメント硬化物の製造方法において、前記スラリー組成物が下記の各種成分を含んでなることを特徴とする製造方法。
スラリー組成物に含まれる成分：
▲１▼  都市ゴミ焼却灰および下水汚泥焼却灰からなる群から選択された一種以上の焼成物を含む水硬性組成物であって、Ｃ11Ａ7ＣａＣｌ2を１０〜４０重量％含み、かつＣ2ＳおよびＣ3Ｓからなる群から選択された一種以上を含む焼成物と石膏とを含む水硬性組成物；
▲２▼  フィラー材；
▲３▼  水；および
▲４▼  カルシア、マグネシアおよびドロマイトか焼物からなる群から選択された一種以上の消化性物質であって、ＡＳＴＭ  Ｃ  １１０−７６ａに規定される消化速度の測定方法において、全消化反応時間がそれぞれ下記の範囲である消化性物質
カルシア：２０分以内
マグネシア：１０分以内
ドロマイトか焼物：２０分以内。
【請求項２】
ベルトコンベヤが、多数の所定形状の型枠をベルト状に連続的に配置して移動させるものであり、硬化性を有するスラリー組成物を、移動している型枠に流し込んだ後に硬化させる請求項１に記載のセメント硬化物の製造方法。
【請求項３】
スラリー組成物がさらに各種添加剤（材）を含む請求項１または２に記載のセメント硬化物の製造方法。
【請求項４】
水硬性組成物に含まれるＣ3Ａが８重量％以下である請求項１ないし３のいずれか１項に記載の製造方法。
【発明の詳細な説明】
【０００１】
【発明の属する技術分野】
本発明は、セメント硬化物の製造方法に関するものであり、さらに詳しくは、都市ゴミ焼却灰、下水汚泥焼却灰の一種以上をセメント原料とした資源リサイクルを基調とした環境調和型セメントを用い、低コストでかつ迅速な硬化性に基づく生産性に優れる、主に建材用途を対象としたセメント硬化物の製造方法に関するものである。
【０００２】
【従来の技術】
無機質の建築用内装材あるいは外装材は、建造物の高度化・多様化を背景に、極めて多種多様に展開しているが、この中でもセメントを主要構成原料としたセメント系板材は、内装・外装を問わず、耐久性や耐火性に優れた安価な建材として広範囲に利用されている。
【０００３】
とくに、パルプ、有機繊維などの補強繊維や軽量骨材をフィラー材としたセメント板はよく知られた存在であり、木毛セメント板、窯業系サイディング材、屋根材などとして建材分野では確固たる地位を築き上げている。この中でも窯業系サイディング材は従来多用されてきたモルタル系外壁材などに比較し、施工性や防火性に優れており、かつ様々な意匠に対応できるといった自由度も有していることから、近年その需要を急速に伸ばしているものの一つである。
【０００４】
窯業系サイディング材は、先にも記したように、セメントにパルプ、補強繊維、軽量骨材などを配合した複合材料であって、一般にこれらの諸原料をスラリー状態、あるいは湿潤状態で混合後、プレス法、押し出し成形法、あるいは抄造法などの成形法によって板材化されるものである。ところで、これらの成形法は基本的にバッチプロセスであり、大量に消費される建材の製造法としては生産性に劣るといった問題がある。こうしたことから生産性の向上を目的に、成形法の改善や新たなプロセス開発に対する取り組みが様々になされている。
【０００５】
例えば、特開昭５８−２０４８５５号公報の「木毛セメントの製造法」では、Ｃ11Ａ7Ｘ2、Ｃ3Ａ3ＣＡＸ2（Ｘはハロゲン原子を示す）、Ｃ3Ａ3ＣａＳＯ4、Ｃ12Ａ7から選ばれた少なくとも１種の化合物に硫酸カルシウムを加えた超速硬性セメントに木毛等を加え、加圧圧縮する技術が提案されている。この方法によればセメントの硬化時間が飛躍的に短縮され、加圧圧縮にかかる時間が大幅に縮小できるので、生産性は大きく向上するものと考えられる。
【０００６】
しかしながら、ここで用いられるＣ11Ａ7Ｘ2、Ｃ3Ａ3ＣＡＸ2、Ｃ3Ａ3ＣａＳＯ4、Ｃ12Ａ7などのカルシウムアルミネート系鉱物は、普通ポルトランドセメントの鉱物組成とは全く異なるもので、この目的の為に特定の配合下で調製しなければならないものであり、普通ポルトランドセメントに比較して圧倒的にコスト高になってしまうのは否めない。
【０００７】
そこで特開平７−１６５４４６号公報には、都市ゴミ焼却灰や下水汚泥焼却灰を利用し、Ｃ11Ａ7ＣａＣｌ2を１０〜４０重量％含み、かつＣ2ＳおよびＣ3Ｓから選択された一種以上を含み、さらに石膏を含むようにした水硬性組成物を硬化させ、セメント硬化物を得る技術が提案されている。前記水硬性組成物は廃棄物を利用している上に極めて速い硬化性を有するので、セメント硬化物の製造の低コスト化に強い期待が寄せられている。
【０００８】
【発明が解決しようとする課題】
しかしながら、このような従来技術には、次のような課題がある。
（１）一般にセメントの硬化反応は、含有する鉱物組成比が異なると変化し、とくに鉱物組成としてＣ3Ａが含まれると凝結の様態や硬化膨張が著しく変化する性質があり、最悪の場合は、オートクレーブ処理などの高温養生を行った場合に成形板に層間剥離剥が発生したり爆裂する問題がある。
（２）またセメントの硬化反応は、添加材種類のわずかな違いによっても影響を受け、凝結時間が大きく変動する。とくに、セメント系の建築用板材には、軽量化や補強、あるいは加工性向上のために木片や木質繊維などの木質フィラーを添加することが多いが、これら木質に含まれるリグニンやタンニンはセメントスラリー調製時に水中に溶出し、セメントの硬化反応を遅延させる傾向がある。また木質繊維を供給するために新聞古紙や広告古紙などを使用した場合はそこに含まれる不純物がさらにセメントの硬化反応を阻害することが分かっている。
（３）生産性を向上させるために迅速な硬化が得られるセメントを用いることを前提に高速のプラントを設計すると、ライン上でのポットライフあるいはハンドリングタイム（硬化板を切断したり、移動したりできる時間）の制御はより精密に行わざるを得ない。このため、凝結状況のわずかの違いは成形板の硬度の変化を引き起こし、これが各工程で処理できる許容範囲を超えた場合、例えば成形ミス、切断ミスあるいは移載ミスを発生させることが多くなるため、製品の収率低下は避けられなくなる。言い換えると、連続流し込み成形のように高速の成形法を用いて生産性を追求する場合、硬化状況の変動は製造コストを上昇させる最も大きな要因の一つである。
【０００９】
したがって、本発明の目的は、都市ゴミ焼却灰、下水汚泥焼却灰の一種以上をセメント原料とした資源リサイクルを基調とした環境調和型セメントを用い、もし硬化阻害物質が存在しても迅速な硬化に悪影響を受けることがなく、剥離や爆裂を最小限に抑えつつ、低コストで収率を高めた連続流し込み成形によるセメント硬化物の製造方法の提供にある。
【００１０】
【課題を解決するための手段】
本発明者らは鋭意検討を重ねた結果、上記のような従来の課題を解決することができた。
すなわち本発明は、硬化性を有するスラリー組成物を、移動しているベルトコンベヤ上に流し込んだ後に硬化させる連続流し込み成形によるセメント硬化物の製造方法において、前記スラリー組成物が下記の各種成分を含んでなることを特徴とする製造方法を提供するものである。
スラリー組成物に含まれる成分：
▲１▼  都市ゴミ焼却灰および下水汚泥焼却灰からなる群から選択された一種以上の焼成物を含む水硬性組成物であって、Ｃ11Ａ7ＣａＣｌ2を１０〜４０重量％含み、かつＣ2ＳおよびＣ3Ｓからなる群から選択された一種以上を含む焼成物と石膏とを含む水硬性組成物；
▲２▼  フィラー材；
▲３▼  水；および
▲４▼  カルシア、マグネシアおよびドロマイトか焼物からなる群から選択された一種以上の消化性物質であって、ＡＳＴＭ  Ｃ  １１０−７６ａに規定される消化速度の測定方法において、全消化反応時間がそれぞれ下記の範囲である消化性物質
カルシア：２０分以内
マグネシア：１０分以内
ドロマイトか焼物：２０分以内。
また本発明は、ベルトコンベヤが、多数の所定形状の型枠をベルト状に連続的に配置して移動させるものであり、硬化性を有するスラリー組成物を、移動している型枠に流し込んだ後に硬化させる前記のセメント硬化物の製造方法を提供するものである。
また本発明は、スラリー組成物がさらに各種添加剤（材）を含む前記のセメント硬化物の製造方法を提供するものである。
さらに本発明は、水硬性組成物に含まれるＣ3Ａが８重量％以下である前記の製造方法を提供するものである。
【００１１】
【発明の実施の形態】
（水硬性組成物）
水硬性組成物は、都市ゴミ焼却灰および下水汚泥焼却灰からなる群から選択された一種以上の焼成物を含む水硬性組成物であって、Ｃ11Ａ7ＣａＣｌ2を１０〜４０重量％含み、かつＣ2ＳおよびＣ3Ｓからなる群から選択された一種以上を含む焼成物と石膏とを含むものである。これらはこの目的のために調製してもよいし、例えば特開平７−１６５４４６号公報の環境調和型水硬性組成物、あるいは特開平７−１６５４４７号公報の速硬型混合セメント等も使用できる。とくにエコセメントは、具体的には、都市ゴミ灰、下水汚泥焼却灰等の焼成物であり、これらの利用は、セメントそのもののコストを低減し、また資源の有効利用の観点から好ましい。
【００１２】
水硬性組成物に用いられる石膏の形態は、とくに限定するものではなく、二水石膏、α型・β型半水石膏、III型無水石膏、II型無水石膏などが各々単独で、あるいは併用することができる。また、石膏の配合量もとくに限定するものではないが、水硬性組成物中のＡｌ2Ｏ3に対し、モル比で０．４〜３．０、好ましくは０．５〜２．０がよい。なお、セメント原料によっては、水硬性組成物中に石膏が共存する場合も考えられるが、この場合は先のＳＯ3／Ａｌ2Ｏ3モル比になるように選択する。
【００１３】
上記の水硬性組成物は、硬化性物質の一部または全てとするが、一部とする場合は普通ポルトランドセメントや早強セメント、高塩基性カルシウムクロロシリケート（例えばアリナイト、ベリナイト）、カルシウムフルオロアルミネート（Ｃ11Ａ7ＣａＦ2）、アーウィン（Ｃ3Ａ3ＣａＳＯ4）あるいはその他のセメントと混合して用いる。この場合、水硬性組成物の混合比率は、少なくとも３０重量％以上がよく、好ましくは５０重量％以上である。３０重量％以上の配合により、先に説明した水硬性組成物の特徴が十分に発揮される。
【００１４】
水硬性組成物は、ＪＩＳ  Ｒ  ５２０１に基づく凝結時間は、始発で概ね１０〜４０分、終結で概ね３０〜６０分である。これに対して普通ポルトランドセメントの始発時間は概ね１２０〜２００分、終結時間は概ね２４０〜３６０分であり、また、ジェットセメントに代表される超速硬性セメントでは始発時間は概ね５〜２０分、終結時間は概ね２０〜４０分である。このように、本発明における水硬性組成物の硬化時間は、普通ポルトランドセメントに対しては圧倒的に短く、ジェットセメントとほぼ同等かあるいはやや遅い程度である。
なお、ジェットセメントとは、カルシウムフルオロアルミネートを含有したセメントのことであって、その超速硬性から緊急性を伴う各種土木建築工事などにおいて多用されている特殊セメントである。
【００１５】
なお、水硬性組成物中に含まれるＣ3Ａの含有量は凝結時間に影響を与えるのみならず、消化性物質との併用時に、本発明によるセメント硬化物を高温で養生する場合の挙動に影響を与え、Ｃ3Ａの含有量が多いほど、高温養生後にセメント硬化物中の層間剥離、亀裂、爆裂等が起きやすくなる傾向がある。ここで、この傾向は、使用する消化性物質の種類、添加量や養生温度等によっても変化するため、適用する養生設備、養生温度、時間等に併せて適宜選択して管理する必要がある。なお先に述べたようにＣ3Ａは、水硬性組成物自体の凝結時間に影響を与え、含有量が多くなる場合は瞬結する傾向が著しい。このため、本発明では連続流し込み成形ができる流動性を確保する上での含有量は、水硬性組成物全体の重量に対して０〜８％の範囲であることが好ましく、さらにセメント硬化物の高温養生時の挙動を安定させ、製品の収率を安定させる点でより好ましくは５％以下、この収率を高める点でさらに好ましくは３％以下で管理するのがよい。
【００１６】
（フィラー材）
フィラー材は、補強、加工性付与、軽量化、増量等を目的に配合されるものである。その例としては、木片や木質繊維のような木質フィラー、パルプ繊維、その他の無機・有機質補強用繊維、無機・有機質軽量骨材、砕石、細・粗骨材等が挙げられる。フィラー材の種類および配合量は、目的とする製品の性能に応じて決定すればよい。
【００１７】
（水）
水の配合量は、得られるセメント硬化物の比重、所望の強度等を勘案して適宜決定するが、例えば水／セメント比として、２０〜１５０％程度である。
【００１８】
（消化性物質）
本発明においては、カルシア、マグネシアおよびドロマイトか焼物からなる群から選択された一種以上の消化性物質を使用する。これらは水との反応、すなわち消化反応において一般に消化熱と呼ばれる発熱を伴う。本発明では、この発熱を利用して硬化阻害物質の悪影響を回避するものである。本発明のセメント硬化物に含まれるカルシウムクロロアルミネート（Ｃ11Ａ7ＣａＣｌ2）の水和反応の温度依存性は極めて高く、硬化阻害物質の悪影響を未然に防ぐことができる。
また消化性物質は、ある程度の消化速度を持っていないと、硬化促進を図り得るだけの消化熱が発生しない。そこで、消化性物質は、全消化反応時間がＡＳＴＭ  Ｃ  １１０−７６ａに規定される消化速度の測定方法において、それぞれ以下の範囲であることが望ましい。すなわち：
カルシア：２０分以内
マグネシア：１０分以内
ドロマイトか焼物：２０分以内。
さらに、本発明において、消化性物質の全消化反応時間が短いほど、硬化阻害物質の影響を受けづらくなる傾向にあるため、硬化時間が大きく遅延されるフィラー材や混和剤を用いる場合は、カルシアで１０分以内、マグネシアで８分以内、ドロマイトか焼物では１０分以内がより好ましい。
なおＡＳＴＭ  Ｃ  １１０−７６ａには、マグネシアおよびドロマイトか焼物の測定方法については明確に記載されていないが、これらはカルシアの測定方法に準じて測定を行うものとする。
消化性物質の具体的な消化速度は、目的とする製品の性能や、製造プロセスに応じて適宜選択することができる。また、消化性物質は、その製造方法に応じて消化速度が異なり、種々のものが市販されてもいる。好適な消化速度は、流し込みから成形体の切断までに完了しているのが望ましい。
本発明において、消化性物質の配合量は適宜選択すればよいが、例えば発熱が外部雰囲気に放熱され易い雰囲気では熱水硬性組成物に対して１０重量％以上を、断熱されるような雰囲気では０．５〜１０重量％を配合するのがよい。
【００１９】
（各種添加剤（材））
本発明におけるスラリー組成物は、上記のほかに各種添加剤（材）を含むことができる。その例としては、凝結促進剤、スラリー流動化剤、各種分散剤、発泡剤（材）、増粘剤等が挙げられる。これらは、製造ライン上でのスラリー組成物の取扱いや目的とする製品の性能に応じてその種類や配合量を調整する。
【００２０】
本発明において、成形工程は、連続流し込み成形に代表される高速成形法を用いる。
ここで本発明でいう連続流し込み成形法とは、硬化性を有するスラリー組成物を、移動しているベルトコンベヤのベルト上に流し込んだ後に硬化させるという公知の方法である。この連続流し込み成形法では、ベルトコンベヤ上でスラリー組成物を成形硬化させることができる。
また、本発明においては、ベルトコンベヤが、多数の所定形状の型枠をベルト状に連続的に配置して移動させるものであってもよく、硬化性を有するスラリー組成物を、移動している型枠に流し込んだ後に硬化させてもよい。
また養生工程は、湿潤養生、蒸気養生、加温養生、加圧養生、オートクレーブ養生（高温・高圧、低温・低圧）といった当業界で知られる手法を用いることができる。
【００２１】
【作用】
上記のように、一般にセメントの硬化反応は、配合される成分のわずかの相違によって影響を受け、凝結時間が大きく変動する。とくにセメント系の建築用板材には、軽量化や補強、あるいは加工性向上のために木片や木質繊維などの木質フィラーを添加することが多いが、これら木質に含まれるリグニンやタンニンはセメントスラリー調製時に水中に溶出し、セメントの硬化反応を遅延させる傾向がある。また木質繊維を供給するために新聞古紙や広告古紙などを使用した場合はそこに含まれる不純物がさらにセメントの硬化反応を阻害することが分かっている。ここで、セメントの硬化反応を阻害する成分は、一般的にセメント中に含まれるカルシウム成分を固定し、初期強度を発現させるためのエトリンガイトの生成反応を阻害する。一方、本発明で使用する水硬性組成物における初期強度の発現は先のエトリンガイトの他にエトリンガイトによく似たフリーデル氏塩の生成によるものであると推定される。このフリーデル氏塩はカルシウム濃度が低い環境下においても、比較的生成しやすい性状を有しているため、ある程度の初期強度が確保できるものと考えられる。
このように本発明で用いる水硬性組成物は、他のセメント鉱物に比較して特異な水和プロセスを辿るが、その水和メカニズムを解析していくなかで、本発明者らはフリーデル氏塩の生成反応は、他のセメント鉱物に比較して極めて高い温度依存性があることを見出した。すなわち反応温度が高ければ高いほど、硬化阻害物質の悪影響を受ける以前にハンドリングするに十分な硬化反応を達成することができる。そしてこの反応系の高温度化は、消化性物質の消化熱により供給される。
この反応の高速化によって、連続流し込み成形法に求められる高速な凝結と、これによる迅速なハンドリングが可能となり、生産性の向上が確保されると同時に、硬化阻害物質の混在とその量の変動による凝結の遅延状況に際しても、その影響をうけることなくハンドリングができるようになった。
さらに水硬性組成物中のＣ3Ａは、凝結の速度を早めると同時に、水和反応において大きく膨張する性質を有する。このため、セメント硬化物の製造時においてこれが適正量に制御されていることが望ましい。本発明の好適な態様においては、Ｃ3Ａが水硬性組成物に対して８重量％以下に設定されている。これにより、例えば高温の養生時、混練物が以上に早く凝結して流し込みができなかったり、成形体が爆裂することがなくなり、ハンドリング時間が適正に制御できると同時に、成形体の性状を安定化させることができる。
【００２２】
【実施例】
次に本発明を実施例および比較例により具体的に説明するが、本発明はこれらの例によってなんら限定されるものではない。
本実施例で使用した装置は、流し込み成形の代表的な石膏ボード製造ラインに設置された装置を応用した。
図１および図２は、本実施例に用いた装置を説明するための図である。
まず、都市ゴミ焼却灰および下水汚泥焼却灰からなる群から選択された一種以上の焼成物を含む水硬性組成物であって、Ｃ11Ａ7ＣａＣｌ2を１０〜４０重量％含み、かつＣ2ＳおよびＣ3Ｓからなる群から選択された一種以上を含む焼成物と石膏とを含む水硬性組成物の供給装置であるセメントタンク１と、フィラー材の供給装置である粉体タンク２、およびカルシア、マグネシアおよびドロマイトか焼物からなる群から選択された一種以上の消化性物質の供給装置である粉体タンク３から、それぞれの原料が粉体系原料の移動コンベア６上に載置され、粉体混合物７として連続的にミキサー９内に供給される。また、水タンク４から液体供給管８に混練水が供給されるとともに、この液体供給管８にパルプタンク５から板材の曲げ強度を改善する目的で用いる湿式粉砕パルプが供給され、パルプ／水混合物として連続的にミキサー９に供給される。これらの原料は、ミキサー９で連続的に混合され、得られたスラリー組成物１１は、流れ巾を規定するサイドベルト１８、１９、厚みを制御する均しローラー１２、１３が設置されたベルトコンベア１０のベルト上に連続的に流し込み成形される。連続的に流し込み成形されたスラリー組成物１１は、ベルトコンベア１４で移動しながらある程度強度が発現した後に切断機１６で切断され、得られた板材１７はベルトコンベア１５に送入された後、オートクレーブ養生（１８０℃１０時間）、乾燥、正切断されて建築用板材が製造される。
【００２３】
次に実施例で使用した各種材料について示す。
都市ゴミ焼却灰および下水汚泥焼却灰からなる群から選択された一種以上の焼成物を含む水硬性組成物であって、Ｃ11Ａ7ＣａＣｌ2を１０〜４０重量％含み、かつＣ2ＳおよびＣ3Ｓからなる群から選択された一種以上を含む焼成物と石膏とを含む水硬性組成物として、太平洋セメント（株）製エコセメントを使用した。本エコセメントは、都市ゴミ焼却灰および下水汚泥焼却灰の混合物の焼成によって得られた環境調和型セメントである。ここで使用したエコセメントは、鉱物組成としてＣ11Ａ7ＣａＣｌ2を２４重量％、Ｃ3Ｓを５０重量％、Ｃ2Ｓを１５重量％、Ｃ4ＡＦを８重量％含む。またこのエコセメントにはＣ3Ａが微量に含まれる場合があるが、本実施例では、試薬一級の生石灰およびアルミナの混合物を焼成して得たＣ3Ａを、エコセメントとＣ3Ａとの混合物１００重量部に対して０、３、８重量部となるように添加した。なお、Ｃ3Ａの混在は、スラリー自体を瞬結させるため、混在物の凝結を遅延するために、水硬性組成物に含まれるＡｌ2Ｏ3総量に対しモル比で１．１になるように上乗せで無水石膏を同時に添加した。
またフィラー材としては、豊浦標準砂および湿式粉砕パルプ（針葉樹バージンパルプまたは新聞古紙パルプまたは広告古紙パルプ）を使用した。
【００２４】
図１および２に示す装置を使用し、また表１に示す消化性物質の配合割合にて、建築用板材を作製した。
エコセメント７０重量部（外添石膏含む）、豊浦標準砂３０重量部、混練水１１重量部（水１０重量部＋減水剤：花王マイティー１５０を１重量部含む）、湿式粉砕パルプ６３重量部（水６０重量部＋パルプ（針葉樹バージンパルプ３重量部または新聞古紙パルプ３重量部または広告古紙パルプ３重量部））、消化性物質をミキサー９に連続的に供給してスラリー組成物を製造し、連続流し込み成形を行い、建築用板材を作製した。板材のサイズは、縦１８００ｍｍ×横４７０ｍｍ×厚さ１６ｍｍとした。
ここで新聞古紙パルプまたは広告古紙パルプは、セメントの凝結に影響を与える不純物を不確定に含んでおり、とくにセメントの凝結の遅延度は、バージンパルプ＜新聞古紙＜広告古紙の順に大きくなる傾向があるため、本実施例では、より凝結に影響を与える広告古紙を主に用いた。
【００２５】
本実施例では、得られた板材に関して、流し込み成形性、ゴム硬度読み値、ハンドリング可否、製品の爆裂について調査した。
流し込み成形性は、混練物が連続ミキサーから排出されたものを◯、ミキサーを閉塞させて排出されなかったものを×とした。さらに、その後の切断、移動といったハンドリングの可否を判断するために、実施例における硬化したスラリー組成物の硬さを、図１中切断機１６の直前にてゴム硬度計（JIS  K-6301）の読み値で評価し、切断機の直前でのゴム硬度計読み値が３０以上確保されるものをハンドリング可能（◯）、３０未満であるものを不可（×）と判断した。
また、製品の様態を判断するために、オートクレーブ養生した板材を目視で観察し、爆裂の有り無しを評価した。
最終的に流し込み成形性、ハンドリング可否、製品の爆裂を総合して、すべてが良好なものを◯、それ以外を×として判定した。
なお、消化性物質の全消化反応時間はＡＳＴＭ  Ｃ１１０−７６ａに規定される消化速度の測定方法に準拠して測定した。
得られた結果を表１に示す。
【００２６】
【表１】
0004270629.tif 000002
【００２７】
以下に表１の結果の評価を記す。
試験例１、２、３：
Ｃ3Ａの含まれていない本発明における水硬性組成物について、消化性物質を添加しない系において、バージンパルプ、新聞古紙パルプ、広告古紙パルプを添加したものである。バージンパルプのように不純物を含まないパルプでは、問題なく製品が製造できたが、新聞古紙や広告古紙パルプのように、セメントの硬化反応を阻害する成分を含む材料を用いた場合はゴム硬度が小さく、硬化度が弱く凝結が遅れているため、新聞古紙、広告古紙ではハンドリングが不可であった。このため製品は製造できず、爆裂の判定はできなかった。
試験例４、５、６：
全消化反応時間が４、１５、２５分とそれぞれ異なるカルシアを７重量部添加したもの。本例で示すとおり、全消化反応時間が適正な試験例４および５では問題なく製品が製造できるものの、全消化反応時間が２０分を超える試験例６では、製品が爆裂した。
試験例７、８：
Ｃ3Ａが含まれていない本発明における水硬性組成物について、全消化反応時間が８、３５分とそれぞれ異なるマグネシアを７重量部添加したもの。本例で示すとおり、全消化反応時間が８分の試験例７では製品ができるものの、全消化反応時間が１０分を超える試験例８では製品が爆裂した。
試験例９、１０、１１：
Ｃ3Ａが含まれていない本発明における水硬性組成物について、全消化反応時間が４、１５、３０分とそれぞれ異なるドロマイトか焼物を７重量部添加したもの。本例で示すとおり、全消化反応時間が適性な試験例９および１０では問題なく製品ができるものの、全消化反応時間が２０分を超える試験例１１では製品が爆裂した。
試験例１２：
Ｃ3Ａが３％含まれている水硬性組成物について、消化性物質を添加しないもの。ゴム硬度が低く、ハンドリングができなかった。
試験例１３、１４：
Ｃ3Ａが３％含まれている本発明における水硬性組成物について、全消化反応時間が１５分、２５分とそれぞれ異なるカルシアを７重量部添加したもの。全消化反応時間が２０分を超える試験例１４では製品が爆裂した。
試験例１５、１６：
Ｃ3Ａが３％含まれている本発明における水硬性組成物について、全消化反応時間が８分、３５分とそれぞれ異なるマグネシアを７重量部添加したもの。全消化反応時間が１０分を超える試験例１６では製品が爆裂した。
試験例１７、１８：
Ｃ3Ａが３％含まれている本発明における水硬性組成物について、全消化反応時間が１５分、３０分とそれぞれ異なるドロマイトか焼物を７重量部添加したもの。全消化反応時間が２０分を超える試験例１８では製品が爆裂した。
試験例１９：
Ｃ3Ａが８％含まれている水硬性組成物について、消化性物質を添加しないもの。ゴム硬度が低く、ハンドリングができなかった。
試験例２０：
Ｃ3Ａが８％含まれている本発明における水硬性組成物について、全消化反応時間が１５分のカルシアを７重量部添加したものは、問題なく製造ができた。
試験例２１：
Ｃ3Ａが８％含まれている本発明における水硬性組成物について、全消化反応時間が８分のマグネシアを７重量部添加したものは、問題なく製造ができた。
試験例２２：
Ｃ3Ａが８％含まれている本発明における水硬性組成物について、全消化反応時間が１５分のドロマイトか焼物を７重量部添加したものは、問題なく製造ができた。
以上のように、本発明における水硬性組成物を用いることにより、セメントの硬化反応を阻害する成分を含む材料を用いても、成形性、ハンドリング強度を悪化させることなく、かつ製品の爆裂のない安定した生産が可能となった。
【００２８】
【発明の効果】
本発明によれば、都市ゴミ焼却灰、下水汚泥焼却灰の一種以上をセメント原料とした資源リサイクルを基調とした環境調和型セメントを用い、もし硬化阻害物質が存在しても迅速な硬化に悪影響を受けることがなく、剥離や爆裂を最小限に抑えつつ、低コストで収率を高めた連続流し込み成形によるセメント硬化物の製造方法が提供される。
【図面の簡単な説明】
【図１】本発明の実施例に用いた装置を説明するための図である。
【図２】本発明の実施例に用いた装置を説明するための図である。
【符号の説明】
１    セメントタンク
２，３    粉体タンク
４    水タンク
５    パルプタンク
６    移動コンベア
７    粉体混合物
８    液体供給管
９    ミキサー
１０，１４，１５    ベルトコンベア
１１    スラリー組成物
１２    均しローラー
１６    切断機
１７    板材
【図１】
0004270629.tif 000003
【図２】
0004270629.tif 000004